(57)【特許請求の範囲】
【請求項１】
少なくとも、中空の円筒状芯部材表面に発泡樹脂を含む紙部材を有する巻芯と、前記巻芯の外周にロール状に巻き付けられたロール状感光性フィルムと、前記巻芯の中空部に嵌合する挿入部を有し、前記巻芯の両端に設けられた側面遮光板と、前記ロール状感光性フィルムの終端に接合されて前記ロール状感光性フィルムを被服する遮光性リーダーと、を備えたロール状感光材料遮光包装体であって、前記紙部材は、発泡樹脂含有率が３質量％〜２０質量％、密度が０．０５ｇ／ｃｍ3〜０．３ｇ／ｃｍ3、厚さが０．５ｍｍ〜２ｍｍであることを特徴とするロール状感光材料遮光包装体。
【発明の詳細な説明】
【０００１】
【発明の属する技術分野】
本発明は、カラーぺーパー、カラーネガフィルム、Ｘ−レイフィルム、電算写植ペーパー等ロール状感光材料の遮光包装体に関する。
【０００２】
【従来の技術】
従来、ロール状感光材料に用いられる巻芯は、密度の高いクラフト紙、再生紙等をスパイラル状に巻いて形成されており、ロール状感光材料の巻き付けの圧力や、物流課程における衝撃などによる変形を防止するために、可能な限り固く形成され、扁平圧縮強度が高くなっている。
【０００３】
通常、このような巻芯を用いたロール状感光材料には、巻き始めにおける感光性フィルムの始端部に対応する領域に段差ができてしまう。すると、感光性フィルムは強固に巻芯に巻きつけられるため、その巻き圧によって段差に応力がかかり、上記段差が原因で、ロール状感光材料の巻き始めに近い部分（巻き始めから数周部分）に一定周期の型付きや、すじ状の圧力かぶり（以下「すじ状かぶり」という場合がある。）を生じてしまう。また、固い巻芯を用いると、巻芯表面のスパイラル状の溝による型付きや、圧力かぶりを生じる場合もある。
【０００４】
一方、明室下で露光装置に装填できるようするために、ロール状感光材料に遮光包装を施すことがある。この場合、通常硬質の側面遮光板（以下「フランジ」と言う場合がある。）が用いられる。図４を用いて遮光包装を施した従来のロール状感光材料について説明する。図４は、従来のロール状感光材料遮光包装体を示す斜視図である。図４において、ロール状感光材料２０は、巻芯２１に感光性フィルム２がロール状に巻き付けられて構成されており、フランジ３の円筒状の挿入部が巻芯２１に挿入されて嵌合されている。フランジ３には、輸送中などに支持体からの脱落を防止するため、円筒状の挿入部に突起状のリブ４が設けられている。さらに、ロール状感光材料２０は、遮光リーダ５で覆われており、遮光リーダ５は粘着テープ６で貼り合わされている。
【０００５】
上述のような構成を有するロール状感光材料には、感光性フィルムのエッジが波状に変形し、印字露光・現像処理後に像がぼやける、いわゆる「印字ぼけ」と言われる現象が生じるといった問題がある。上記印字ぼけとは、フランジのリブ（突起）によって巻芯が内から圧迫され、図５の側面図に示すように巻芯の縁端部周辺がリブの形状に沿って変形し、これに伴ってフィルムのエッジが波状に変形するために起こる現象である。
これらすじ状かぶりや印字ぼけのため、通常、巻き始めから数周分の感光性フィルムは品質上使用することができない。
【０００６】
上述のような問題を解決するためには、巻芯に感光性フィルムを緩く巻きつける、いわゆる「緩巻き」をおこなえばある程度解決することができる。しかし、緩巻きをおこなうと、流通過程における振動や偏った保持状態等によって、ロール状に巻かれた感光性フィルムが円錐状に突き出す、いわゆる「たけのこ状」を呈する。また、巻取工程において巻姿不良となり易く、作業性が著しく低下するとともに包装不良が発生し易いという欠点もある。さらに、最適の巻き固さは、感光材料の厚さ、長さ及び摩擦係数、支持体の弾力性及び表面硬度、温湿度、流通手段、経時期間等により決定されるもので、適切な巻き固さを確定することは困難である。
【０００７】
上述したような欠点を防止する技術として、実公平２−２４１１６号公報には、巻取芯周面の全巾にわたり、その円周方向の全部を緩衝性及び弾力性を有する０．５ｇ／ｃｍ3以下の低密度の紙、合成紙、５〜１５倍の発泡倍率を有する樹脂発泡体のいずれかの物質で形成された巻取芯が提案されている。
【０００８】
上述した樹脂発泡体等で形成した巻取芯は、紙支持体、紙支持体の両側に各種ポリエチレン樹脂を被覆した耐水性支持体等に感光層を塗布したロール状写真印画紙に使用すると、各種の型付き故障及び圧力かぶりが大幅に減少するものである。
【０００９】
しかしながら、弾力性が紙支持体に比して小さいプラスチックフイルム支持体に感光層を塗布したロール状の感光性フイルムは圧力の影響を受けやすいため、上記樹脂発泡体等で形成した巻取芯を用いても、巻き始めから５〜６周目まではすじ状かぶり等の圧力かぶりや印字ぼけが発生してしまう。
【００１０】
さらに、実公平２−２４１１６号公報に開示されている不織布を設けた巻取芯の場合は、ロール状写真フイルムと不織布との摩擦抵抗が小さいので、接着テープを用いてロール状写真フイルムを不織布に固着しなければならない。
【００１１】
また、発泡倍率の高い発泡ポリエチレン等特定の樹脂を主成分とする樹脂組成物を用いた架橋発泡シートを巻芯に巻き付けて圧力かぶりや印字ぼけの発生を防止することも考えられる。しかし、感光材料の使用後、巻芯を処分する際に、ポリエチレン樹脂等は不燃物であるため、環境保全やリサイクル等の廃棄性の面で問題がある。
【００１２】
【発明が解決しようとする課題】
本発明が解決しようとする課題は、圧力かぶりや印字ぼけ等の不具合を防止し、使用後の廃棄性に優れるロール状感光材料遮光包装体を提供することである。
【００１３】
【課題を解決するための手段】
上記の課題は、以下の手段により解決することができた。
（１）少なくとも、中空の円筒状芯部材表面に発泡樹脂を含む紙部材を有する巻芯と、前記巻芯の外周にロール状に巻き付けられたロール状感光性フィルムと、前記巻芯の中空部に嵌合する挿入部を有し、前記巻芯の両端に設けられた側面遮光板と、前記ロール状感光性フィルムの終端に接合されて前記ロール状感光性フィルムを被服する遮光性リーダーと、を備えたロール状感光材料遮光包装体であって、前記紙部材は、発泡樹脂含有率が３質量％〜２０質量％、密度が０．０５ｇ／ｃｍ3〜０．３ｇ／ｃｍ3、厚さが０．５ｍｍ〜２ｍｍであることを特徴とするロール状感光材料遮光包装体である。
上記（１）のロール状感光材料遮光包装体（以下、「本発明の包装体」という場合がある。）によれば、縁筒状芯部材が、発泡樹脂含有率、密度および厚さが上記範囲内にある紙部材を有するため、ロール状感光材料の不具合を防止するのに最適なクッション性を巻芯に付与することができる。
【００１４】
また、本発明のロール状感光材料遮光包装体は、プラスチックフィルムに記録層を設けた感光性フィルムを用いたものであっても巻圧や遮光フランジのリブなどを原因とするすじ状かぶりや印字ぼけを効果的に防止することができる。
【００１５】
尚、本明細書において「〜」は、前の数値以上、後の数値以下を示す。
【００１６】
【発明の実施の形態】
本発明について具体的に説明する。
本発明のロール状感光材料遮光包装体は、少なくとも、中空の円筒状芯部材表面に発泡樹脂を含む紙部材を有する巻芯と、前記巻芯の外周にロール状に巻き付けられたロール状感光性フィルム（以下、単に「感光性フィルム」という場合がある。）と、前記巻芯の中空部に嵌合する挿入部を有し、前記巻芯の両端に設けられた側面遮光板と、前記ロール状感光性フィルムの終端部に接合されて前記ロール状感光性フィルムを被服する遮光性リーダーと、を備え、前記紙部材の発泡樹脂含有率が３質量％〜２０質量％、密度が０．０５ｇ／ｃｍ3〜０．３ｇ／ｃｍ3、厚さが０．５ｍｍ〜２ｍｍであることを特徴とする。
これにより、感光性フィルムの巻き始めの先端部によって生じる段差や、フランジのリブによる芯部材の変形による影響を紙部材のクッション性によって緩和することができる。
【００１７】
本発明における巻芯について図１を用いて説明する。図１は、本発明における巻芯を用いたロール状感光材料を示す斜視図である。図１においてロール状感光材料１０は、本発明における巻芯１に感光性フィルム２がロール状に巻き付けられて構成されている。さらに、巻芯１は、中空の筒状芯部材１ａと、その外周面に設けたクッション性を有する紙部材１ｂと、で構成される。
【００１８】
本発明における紙部材の奏する作用について図２および図３を用いて説明する。本発明における巻芯１において、筒状芯部材１ａの外周表面に設けられた紙部材１ｂは、いわゆるクッション層の働きをする。感光性フィルムの段差が原因で発生するすじ状かぶりを例にとって説明する。この場合、本発明においては、感光性フィルムの巻き始めの始端部２ａが図２に示すように紙部材１ｂに沈み込むため、感光性フィルムの始端部２ａによって生じる段差がなくなる。これにより、巻圧によって段差に加わる応力が緩和され、すじ状かぶりの発生を防止することができる。
【００１９】
フランジのリブによる巻芯の変形が原因で発生する印字ぼけを例にとって説明する。図３は、リブを設けたフランジを挿入したロール状感光材料を示す断面図である。本発明によると、フランジの挿入部３ａに設けられた突起状のリブによって筒状芯部材１ａは断面形状が波状に変形するものの、図３に示すように、筒状芯部材１ａの波状の凹凸がクッション性を有する紙部材１ｂに沈み込む。即ち、筒状芯部材１ａの変形は本発明における巻芯１の感光性フィルム２との接触面の形状に影響を与えない。これにより、感光性フィルム２に悪影響を及ぼすことがなく、印字ぼけの発生を防止することができる。
【００２０】
《ロール状感光材料遮光包装体》
以下に本発明における巻芯を構成する部材を中心にロール状感光材料遮光包装体について順次説明する。
【００２１】
〈巻芯〉
上述の通り本発明における巻芯は、筒状芯部材と紙部材とによって構成される。
−筒状芯部材−
上記筒状芯部材は、少なくともその両端がフランジの挿入部が嵌合するように中空であることが好ましく、全長にわたり中空であることが特に好ましい。また、上記筒状芯部材は遮光性を有することが好ましい。
上記筒状芯部材の材料としては、好ましくは板紙であり、さらに好ましくは、クラフトパルプ紙、アルカリパルプ紙などの板紙を積層することによって構成される紙である。紙の材質は特に限定されないが遊離硫黄などの含有量が少なく感光性フィルムの各特性に影響しない紙が好ましい。
【００２２】
本発明における筒状芯部材の厚さは、１〜１０ｍｍが好ましく、２〜７ｍｍがさらに好ましい。また、本発明における筒状芯部材の幅は特に限定されるものでなく、ロール状感光材料の目的に応じて適宜決定される。
本発明における筒状芯部材は、通常板紙を５〜１５層程度スパイラル状に積層して厚さ約２ｍｍ〜７ｍｍとし、必要な長さに切断して作ることができる。このように積層した巻芯は通常必要な遮光性を有しているが、さらに遮光性を高める目的で、板紙に遮光性物質を適宜添加することができる。
【００２３】
−紙部材−
上記紙部材は、発泡樹脂を含有し、クッション性を有する。
上記紙部材は、パルプを中心として製造される。使用されるパルプとしては、例えば、針葉樹や広葉樹の化学パルプや機械パルプ等の木材パルプ、麻や綿等の非木材天然パルプ、ポリエチレンやプリプロピレン等を原料とした合成パルプ、古紙パルプ等を挙げることができる。これらのパルプは各々組み合わせて使用してもよい。さらに、上記パルプの他にガラス繊維、炭素繊維、アクリル繊維、レーヨン繊維、フェノール繊維、ポリアミド繊維、ポリエステル繊維等の有機繊維、アルミナ繊維等の各種繊維を混抄してもよい。
上記紙部材中のパルプの含有量としては、５１質量％〜１００質量％が好ましく、８０質量％〜１００質量％がさらに好ましい。
【００２４】
本発明に使用する発泡樹脂としては、マイクロカプセル内に低沸点溶剤を封入した熱膨張性マイクロカプセルであれば特に限定なく用いることができる。使用済みの低密度発泡紙を焼却処理する際にダイオキシンを発生させるおそれがないく環境性に優れる観点からは、非塩素系化合物であるポリアクリロニトリル系、アクリロニトリル・メタクリル酸アルキル共重合体などの熱可塑性樹脂をカプセル外殻が好ましい。例えば、一般に熱膨張性マイクロカプセルと呼ばれる市販品としては、エクスパンセル０５３ＷＵ（以下＃０５３とする）等があり、これはアクリロニトリル・メタクリル酸アルキル共重合体にてカプセル外殻が形成され、該外殻は９５℃付近で軟化が始まる。前記カプセルには低沸点の炭化水素（イソブタン）が内包されており、外殻樹脂の軟化に伴いガス化したイソブタンの内圧により急激に体積が膨張（発泡）する。発泡樹脂粒子単体の発泡倍率は１４３℃付近で極大となり、それ以上の温度ではイソブタンの内圧が高くなり過ぎ、軟化したカプセルが徐々に破壊され（破泡）、発泡倍率が逆に低下してしまう。このため、破泡を起こさせず発泡倍率が極大となるような温度を発泡樹脂に付与し、発泡した状態を保持したまま冷却固定すれば、最も効率よく低密度発泡紙を得ることができる。
【００２５】
上記発泡樹脂は自重の５倍程度の水に分散攪拌して使用する。該発泡樹脂分散液には分散助剤としてポリカルボン酸型高分子などのアニオン系界面活性剤を発泡樹脂の０．３〜０．８％添加し攪拌することにより凝集物の分離・分散に効果がある。上記アニオン系界面活性剤の市販品としては、ポイズ５２１、ポイズ５３０（いずれも花王（株）製）がある。これら界面活性剤は親水性であるためサイズ剤との併用においては１．０％以上添加すると紙のサイズ性（インキ等の滲み防止防止効果）が低下するので好ましくない。なお、パルプスラリーに添加する分散剤としては、前記のポリカルボン酸型高分子等のアニオン系界面活性剤以外に、非イオン性界面活性剤、陽イオン性界面活性剤及び両性界面活性剤を用いてもよい。
【００２６】
上記発泡樹脂分散液を１００〜１５０メッシュの金網等から成るストレーナーを通過させた後、または該分散液にポリカルボン酸型高分子等のアニオン系界面活性剤を分散助剤（以下、単に分散剤という）に用い、このものを発泡樹脂の固形分量に対して０．５％程度添加して撹拌した後、パルプスラリーに配合して該スラリー中に均一に分散させる。１００メッシュより粗いものを通しても、発泡樹脂粒子の凝集は解消せず、発泡したときにムラができアバタ状微細突起物ができる。また１５０メッシュより細かいものでは発泡粒子による目詰まりを起こすため適当でない。また、目的とする製品の用途に応じてサイズ剤、紙力増強剤等の薬品や染料、顔料等の填料その他をさらに添加してもよい。
【００２７】
上記発泡樹脂の発泡倍率としては、５〜１００倍が好ましく、４０〜８０倍がさらに好ましい。
【００２８】
本発明において紙部材中の発泡樹脂の含有量は、３質量％〜２０質量％である。上記発泡樹脂の含有量が３質量％未満であると、紙部材のクッション性が低下、若しくは、クッション性の付与が困難となり、２０質量％を越えると廃棄性が低下してしまう。上記発泡樹脂の含有量としては、５質量％〜１５質量％であることが好ましい。
【００２９】
本発明において上記紙部材の密度は、０．０５ｇ／ｃｍ3〜０．３ｇ／ｃｍ3である。上記密度が０．０５ｇ／ｃｍ3未満であると、紙部材の反発力が低すぎるため紙部材のクッション性が低下し、プラステックフィルムを支持体とする感光性フィルムを巻き付けた際等に十分にすじ状かぶりや印字ぼけの発生を防止することができない。また、上記密度が０．３ｇ／ｃｍ3を越えると、反発力が大きすぎるため、紙部材が受ける外力を十分に吸収することができず、上記と同様に本発明の効果を十分に発揮することができない。上記紙部材の密度としては、０．１ｇ／ｃｍ3〜０．２ｇ／ｃｍ3が好ましい。
【００３０】
本発明において上記紙部材の厚みは、０．５ｍｍ〜２ｍｍである。上記紙部材の厚みが０．５ｍｍ未満であると、フランジのリブによる巻芯表面の変形を防止できなく、２ｍｍを越えるとロール状感光材料の製品外径の観点から使用できない印刷機器がある。上記紙部材の厚みとしては１ｍｍ〜２ｍｍが好ましい。
【００３１】
上記紙部材を上記筒状芯部材の外周面に設ける手段としては、特に限定はないが、上記紙部材をシート状に形成し、シート状の紙部材を上記筒状芯部材に巻き付ける方法が好ましい。
上記紙部材の製造方法としては、パルプに発泡樹脂を配合して抄造した紙ウェブを、加熱により発泡させて低密度の嵩高な紙を製造する方法が挙げられる。該方法においては、上記パルプ中に添加する発泡樹脂として熱膨張性マイクロカプセルを用いると共に、該カプセルをパルプスラリー中に均一に分散させ、その際、上記発泡樹脂のパルプスラリー中における発泡樹脂粒子径として、少なくとも１００メッシュパス分が９８％以上を占めるように分散させた後、このパルプスラリーを抄紙した上で、加熱発泡させる。
【００３２】
パルプスラリーを抄造した上で、加熱発泡前の湿紙ウェブの水分量を少なくとも４１〜６０％の範囲に保持して加熱発泡させるのが好ましい。また、上記発泡樹脂をパルプスラリー中に均一に分散させるためには界面活性剤を併用してもよい。さらに、発泡樹脂をパルプスラリー中にパルプ質量に対して固形分で５〜２０％添加した上で均一に分散させて湿紙ウェブを形成させ、かつ加熱発泡前の湿紙ウェブの水分量を４１〜６０％の状態とした後に、上記ウェブをドライヤーを介して加熱発泡させる。
【００３３】
上記発泡樹脂として、アクリロニトリル系の熱可塑性樹脂をカプセル外殻に使用したマイクロカプセルを選定した上で、該カプセルをパルプスラリー中に分散させる際、ポリカルボン酸型高分子からなるアニオン系界面活性剤を分散剤として用い、かつ発泡性粒子の固形分量に対し０．３〜０．８％添加するのが好ましい。
【００３４】
または、上記発泡樹脂であるマイクロカプセルを１００〜１５０メッシュの篩目を有するストレーナまたはスクリーンを経由させた後、該カプセルをパルプスラリー中に添加して均一に混合し、かつ加熱発泡前の湿紙ウェブの水分量を４１〜６０％の状態とした後に、加熱発泡させてもよい。
【００３５】
上記ドライヤーとしては、シリンダードライヤー、ヤンキードライヤー等があり、一般的にヤンキードライヤーを使用すれば、平滑な面の紙が得られるが、速度が遅く結果としてコスト上昇につながる。しかしこの事は、最終用途により任意に選択すれば良い事であり、特に限定されるものではない。ドライヤーの表面温度は、１３０〜１５５℃であれば本発明の低密度発泡紙は得られるが、この温度範囲に限定されるものではない。ドライヤー表面温度とウェブ水分の関係、ウェブとドライヤーとの接触時間が発泡の重要な要因であるため、ドライヤー表面温度を上げる際は発泡樹脂の破泡をおこさせない条件を整えれば、良好な低密度発泡紙を製造することが可能であるといえる。
【００３６】
〈ロール状感光性フィルム〉
次に本発明における巻芯にロール状に巻き付けられる感光性フィルムについて説明する。上記感光性フィルムとしては、カラーぺーパー、カラーネガフィルム、Ｘ−レイフィルム、電算写植ペーパー等の長尺の感光性フィルムが挙げられる。上記感光性フィルムの支持体としては、ポリエチレンテレフタレート、ポリカーボネート、セルローストリアセテート等のプラスチックフィルム、紙、ポリエチレンラミネート紙等が用いられる。上記プラスチックフィルムは、巻芯の形状の変形による圧力等の影響を受けやすく、上述のすじ状かぶりや印字ぼけ等が発生しやすいことから、プラスチックフィルムを支持体として用いた感光性フィルムに本発明における巻芯を用いると効果的にその効果を発揮することができる。
【００３７】
上記感光性フィルムの厚みとしては、９０μｍ〜２００μｍであることが好ましい。厚みが９０μｍ〜２００μｍの感光性フィルムを用いたロール状感光材料に本発明における巻芯を用いると、本発明の効果を十分に発揮することができる。
【００３８】
また、巻き始めから２ｍまでの感光性フィルムの浮き量（感光性フィルムを平滑な面に置いたときの平滑面から感光性縁端部の浮き量）の最大値は１．０ｍｍ以下が好ましく、０．５ｍｍ以下がさらに好ましい。
【００３９】
〈遮光性包装〉
本発明の包装体は、本発明における巻芯を用いたロール状感光材料に遮光性包装を施したものであり、少なくとも上記巻芯の両端に設けられる遮光性のフランジ（側面遮光板）と、上記ロール状感光性フィルムの終端部に接合されて上記ロール状感光性フィルムを被服する遮光性リーダーとを有する。
【００４０】
（側面遮光板）
遮光性のフランジは、通常円盤状フランジ部およびその中央に設けられた円筒状挿入部からなる。円筒状挿入部を筒状芯部材内側の中空部に挿入することにより、ロール状感光材料をその側面から遮光するために有効である。
また、円筒状挿入部は、製版用スキャナーのような露光機材に装填できるように金属製の主軸を通すことができる穴を中央部に有している。レーザースキャナー等の中で前記の主軸が円筒状挿入部の内側に挿入され、感光材料を所定の位置に支持する。
円筒状挿入部の外径は挿入する筒状芯部材の内径より若干大きくしてあり、それによって遮光性フランジと筒状芯部材との間で嵌合力を得る。円筒状支持部の外径と筒状芯部材の内径との関係は嵌合力が３０ｋｇ〜６０ｋｇになるように設定することが好ましい。嵌合力が２０ｋｇ以下になると、感光材料包装体の輸送中の振動や落下により、遮光性フランジがずれたり抜けたりする可能性がある。
また嵌合力が７０ｋｇを超えると筒状芯部材の膨張が大きくなるのでクッション層が筒状芯部材の膨張を吸収できなくなる懸念がある。
【００４１】
ＩＳＯ１４５３５には、２種類のフランジ（硬質フランジおよび柔軟性フランジ）について規定している。
上記硬質フランジは、その中に露光装置の主軸が挿入される仕様において使用される。この硬質の遮光性フランジは、耐磨耗性ポリスチレン樹脂、ハイインパクトポリスチレン樹脂、各種ポリプロピレン樹脂、ＡＢＳ（アクリルニトリル／ブタジエン／スチレン共重合体）樹脂等を成形して作ることができる。また、必要な遮光性を得るため成形する前に樹脂にカーボンブラックのような遮光材料を混練させて成形する。遮光性フランジの厚さは、１ｍｍ〜５ｍｍであることが好ましい。因みにＩＳＯ１４５３５の規格によると、フランジのリムの厚さは、３ｍｍ±０．３ｍｍと規定されている。
【００４２】
遮光性フランジの円筒状挿入部の外周には、巻芯との嵌合力を高めるために、突起すなわちリブを設けることが好ましい。リブは円盤状端部に近い円筒状挿入部の根元から円筒状挿入部の先端に向かってテーパー状に設けると、巻芯に容易に挿入することができるので好ましい。また、感光材料を使用した後は容易に引き出すこともできる。突起の数は特に制限されないが、挿入部の外周に４〜８個を等間隔に設けることが好ましい。
最も好ましい態様として、突起を持たない円筒状支持部のとき５ｋｇ〜２０ｋｇ程度の嵌合力を得るように設定した上で突起を設けて最終的に３０ｋｇ〜６０ｋｇの嵌合力を得るようにすることが好ましい。
【００４３】
（遮光性リーダー）
上記遮光性リーダーは、ポリエチレンフィルム、ＯＰＰ（延伸ポリプロピレン）フィルムなどの熱可塑性樹脂フィルムが用いられる。
遮光性リーダーには複数の熱可塑性樹脂フィルムを積層した複合フィルムを用いることができる。また、熱収縮性フィルムも用いることができる。
遮光性リーダーの遮光性はカーボンブラックなどの遮光材料を含有させることによって得られる。
【００４４】
遮光性リーダーは、特開平６−１７５２９１号、同８−６２７８３号及び実公平６−３１４６５号の各公報に記載されているように構成される。
【００４５】
ロール状感光材料に遮光包装を施す場合には、本発明における巻芯に長尺状の感光性フィルムを巻き付けた後、本発明における巻芯の両側に硬質樹脂からなる円筒状挿入部を有する遮光性フランジを挿入し、感光性フィルムの終端にこの幅より広い遮光性リーダーを接合し、次いで該感光材料の外周長の１．５倍以上を被覆すればよい。
【００４６】
遮光包装を施したロール状感光材料を使用するにあたっては、感光性フィルムに後続する遮光性リーダーを取り外した後、未感光の感光性フィルムを必要なサイズに裁断して使用することができる。また、明室下で露光機材に装填して機材の中でシート状に裁断しながら自動的に記録することができる。また、露光機材の中で自動的に記録ドラムに巻き付けて記録することもできる。
【００４７】
【実施例】
以下に実施例を示すが、本発明は、これらの実施例に限られるものではない。
【００４８】
［実施例１］
厚さ０．５ｍｍのクラフトパルプ原紙（ＫＰ紙、興陽製紙（株）製）を２周巻き付け、更に０．５ｍｍのアルカリパルプ原紙（ＮＳＡ原紙、王子製紙（株）製）を２周巻き付けて厚さ約２ｍｍの紙製の筒状芯部材を作製し、更にその上に発泡樹脂含有量３質量％および下記表１に示す密度を有する紙クッション材（紙部材）を厚さが０．５ｍｍになるように巻き付け巻芯Ａ〜Ｄを得た。これらの巻芯は内径が７１．１５ｍｍとなるように原紙およびクッション材をスパイラル状に連続して巻き付け、長さ６３５ｍｍに切断して作製した。
【００４９】
尚、紙クッション材は以下の方法で作製した。
広葉樹パルプ（ＬＢＫＰ）８０％と針葉樹パルプ（ＮＢＫＰ）２０％とからなる混合パルプをカナダ濾水度（ＣＦＳ）で５８０ｍｌに叩解したものを使用し、発泡樹脂としてエクスパンセル０５３ＷＵを自重の３倍の水に攪拌し、発泡樹脂の水分散液を調整した。該発泡樹脂水分散液をＪＩＳ−ｚ８８０１規格の標準篩１００〜１５０メッシュを用いてパスさせ残渣分を２％以下にして、パルプの絶乾質量に対して９％になるように該発泡剤分散液を添加し、更に、乾燥紙力増強剤（ポリストロン１９４−７、荒川化学工業（株）製）を０．２％、澱粉（エースディンＡＰ−２０、大和化学（株）製）を０．８％、アルキルケテンダイマー系サイズ剤（サイズパインＫ２８７、荒川化学工業（株）製）を０．１％、湿紙紙力増強剤（ＷＳ５１５ＬＸ、日本ＰＭＣ（株）製）を０．２５％、順次添加し、手抄を行い、乾燥前湿紙ウェブの水分率を４１％〜６０％になるように調整した。尚、上記各薬品の添加量はすべて絶乾パルプに対する固形分の質量％であり、作製した手抄紙の目標坪量は２２０ｇ／ｍ2である。
その後、４６％の水分に調整したウエブをロータリードライヤー（ジャッポー（株）製）にて表面温度１３５℃、１４５℃で乾燥し表１に示す密度を有する紙クッション材（紙部材）を得た。
【００５０】
次に、カーボンブラックを混練したポリスチレン樹脂からなる遮光性フランジをＩＳＯ１４５３５の規格に適合するように作製した。遮光性フランジの寸法は、フランジ部の外径（１３０．８０ｍｍ）、円筒状挿入部の外径（７１．３０ｍｍ）、円筒状挿入部の中央に設けた穴の内径（３７．４０ｍｍ）、フランジ部のリム厚さ（３．００ｍｍ）である。突起状のリブを円筒状支持部の根元に６個等間隔で設けた。突起の最大高さを０．３５ｍｍに設定したので円筒状挿入部の最大径は７２．００ｍｍである。
【００５１】
上述の各巻芯に、幅８３．８ｃｍ、厚み１０２μｍの印刷用出力感光性フィルム（富士フイルム社製；商品名  ＮＳＬ）６１ｍを５．０ｋｇのテンションで巻き付け、ロール状感光材料を得た。
その後遮光包装を施すため上述の遮光性フランジを巻芯の中空部に両端から挿入し、巻芯に巻き付けた感光性フィルムの最外端に遮光性リーダーを接続して感光材料の外周面を被覆した。そして、最後に遮光性リーダーの最終端をテープでとめて遮光包装を施した実施例１のロール状感光材料遮光包装体を得た。
【００５２】
尚、遮光性リーダーは、ポリエチレン樹脂にカーボンブラックを含有した厚さ０．１４ｍｍのフィルムであり、感光性フィルムを被覆する部分の幅は６５．７ｃｍであり、被覆する部分の長さは感光性フィルムの外周面の長さの約１．５倍であった。
【００５３】
〈評価〉
得られたロール状感光材料遮光包装体を４５℃・Ｄｒｙの条件下で３日保存した。
【００５４】
−フィルムの両端部の浮き量−
上記保存後のロール状感光材料について、巻き始めから２ｍまでの感光性フイルムを水平な台に置き、両端の浮き量の最大値を測定した。結果を表１に示す。
【００５５】
−印字テスト−
上記保存後のロール状感光材料について、ＤＴ―Ｒ３１００（大日本スクリーン製造（株）製）を用いて搬送・露光を巻芯側の最終部までおこないその後現像して、巻き始めから２ｍまでの感光性フィルムについて下記の基準に従って評価した。結果を表１に示す。
〔評価〕
◎：印字ぼけが全く認められず、搬送性にも優れていた。
○：印字ぼけが若干認められるが実用上問題のない程度であった。尚、搬送性は良好であった。
×：印字ぼけが顕著に認められ、搬送性も悪く実用上問題があった。
【００５６】
［実施例２〜５、比較例１〜２］
実施例１において、紙クッション材（紙部材）の発泡樹脂含有量および密度を表１に示す値に変更した以外は実施例１と同様にしてロール状感光材料遮光包装体を作製し、評価をおこなった。結果を表１に示す。
【００５７】
【表１】
0003771857.tif 000002
【００５８】
［比較例３］
実施例１において紙クッション材（紙部材）の密度を０．４ｇ／ｃｍ3に変更し、発泡樹脂含有量を表２に示す値に変更した以外は実施例１と同様にしてロール状感光材料遮光包装体を作製し、評価をおこなった。結果を表２に示す。
【００５９】
【表２】
0003771857.tif 000003
【００６０】
表１からわかるように、本発明における巻芯を用いた実施例のロール状感光材料遮光包装体は、印字ぼけの発生も少なく、浮き量も１．０ｍｍを越えるものはなかった。これに対し、発泡樹脂含有率が本発明の範疇にない比較例１および２の巻芯を用いたロール状感光材料遮光包装体は、印字ぼけが発生し、浮き量も１．０ｍｍを越えるものがあった。さらに、紙クッション（紙部材）の密度が０．４ｇ／ｃｍ3である比較例３の巻芯を用いたロール状感光材料は、印字ぼけの発生が顕著に認められ、浮き量も大きく実用上の許容範囲外であった。
【００６１】
［実施例６］
厚さ０．５ｍｍのクラフトパルプ原紙（ＫＰ紙、興陽製紙（株）製）を２周巻き付け、更に０．５ｍｍのアルカリパルプ原紙（ＮＳＡ原紙、王子製紙（株）製）を２周巻き付けて厚さ約２．０ｍｍの紙製の筒状芯部を作製し、更にその上に発泡樹脂含有量３質量％および下記表３に示す密度を有する紙クッション材（紙部材）を厚さが１．０ｍｍになるように巻き付け巻芯Ａ’〜Ｄ’を得た。これらの巻芯は内径が７１．１５ｍｍとなるように原紙およびクッション材をスパイラル状に連続して巻き付け、長さ６３５ｍｍに切断して作製した。
尚、上記紙クッション材（紙部材）は、実施例１と同様の方法で作製した。
【００６２】
上述の各巻芯に、幅８３．８ｃｍ、厚み１７５μｍの印刷用出力感光性フィルム（富士フイルム社製；商品名  ＨＬ−１７５）３６ｍを５．０ｋｇのテンションで巻き付け、ロール状感光材料を得た。
その後遮光包装を施すため上述の遮光性フランジを巻芯の中空部に両端から挿入し、巻芯に巻き付けた感光性フィルムの最外端に上述の遮光性リーダーを接続して感光材料の外周面を被覆した。そして、最後に遮光性リーダーの最終端をテープでとめて遮光包装を施した実施例６のロール状感光材料遮光包装体を得た。
【００６３】
〈評価〉
−すじ状かぶり−
得られたロール状感光材料遮光包装体を４５℃・Ｄｒｙの条件下で３日保存後、感光性フィルムの巻き始めの始端部の段差がすじ状かぶりとなって発生した長さを測定した。結果を表３に示す。尚、すじ状かぶりが発生した長さは２．５ｍ未満が実用上許容範囲であり、好ましくは１ｍ未満である。
【００６４】
［実施例７〜１０、比較例４〜５］
実施例６において、紙クッション材（紙部材）の発泡樹脂含有量および密度を表３に示す値に変更した以外は実施例６と同様にしてロール状感光材料遮光包装体を作製し、評価をおこなった。結果を表３に示す。
【００６５】
【表３】
0003771857.tif 000004
【００６６】
［比較例６］
実施例６において紙クッション材（紙部材）の密度を０．４ｇ／ｃｍ3に変更し、発泡樹脂含有量を表４に示す値に変更した以外は実施例６と同様にしてロール状感光材料遮光包装体を作製し、評価をおこなった。結果を表４に示す。
【００６７】
【表４】
0003771857.tif 000005
【００６８】
表３および４からわかるように、本発明における巻芯を用いた実施例のロール状感光材料遮光包装体はいずれも、すじ状かぶりの発生が認められた長さが２．５ｍ未満であった。これに対し、発泡樹脂含有率が本発明の範疇にない比較例４および５の巻芯を用いたロール状感光材料遮光包装体は、すじ状かぶりの発生が４ｍ以上認められ、実用上の許容範囲外であった。さらに、紙クッション材（紙部材）の密度が０．４ｇ／ｃｍ3である比較例６の巻芯を用いたロール状感光材料遮光包装体も、すじ状かぶりの発生が顕著に認められ実用上の許容範囲外であった。
【００６９】
［比較例７］
実施例６において、巻芯として紙クッションのない厚さ３ｍｍの紙巻き芯を用いた以外は実施例６と同様にしてロール状感光材料遮光包装体を作製し、評価をおこなった。その結果、すじ状かぶりが発生した長さは１３ｍであり、実用上の許容範囲外であった。
【００７０】
【発明の効果】
本発明によれば、圧力かぶりや印字ぼけ等の不具合を防止し、使用後の廃棄性に優れるロール状感光材料遮光包装体を提供することができる。
【図面の簡単な説明】
【図１】  本発明における巻芯を用いたロール状感光材料を示す斜視図である。
【図２】  本発明における巻芯の作用を示す説明図である。
【図３】  リブを設けたフランジを挿入したロール状感光材料遮光包装体を示す断面図である。
【図４】  従来のロール状感光材料遮光包装を示す斜視図である。
【図５】  縁端部周辺がリブの形状に沿って変形した従来の巻芯を説明するための側面図である。
【符号の説明】
１    巻芯
１ａ  筒状芯部材
１ｂ  紙部材
２    感光性フィルム
３    遮光性フランジ
４    リブ
５    遮光リーダ
１０    ロール状感光材料
【図１】
0003771857.tif 000006
【図２】
0003771857.tif 000007
【図３】
0003771857.tif 000008
【図４】
0003771857.tif 000009
【図５】
0003771857.tif 000010